(57)【要約】【解決手段】本発明は、コアと、該コアを被覆する１層以上のカバーと、該カバーの最外層の表面に施されるペイント層とを有するゴルフボールにおいて、上記最外層カバー及び／又は上記ペイント層が蛍光染料及び酸化チタンにより着色されており、ＪＩＳ  Ｚ  ８７２２に準拠した反射物体の測定方法における測定孔径φ５ｍｍにおけるゴルフボール自体の色調が、Ｌａｂ表色系で、３５≦Ｌ、−４０≦ａ≦７０、−６０≦ｂ≦６０であることを特徴とするカラーゴルフボールを提供する。【効果】本発明のカラーゴルフボールは、スピン性能や耐久性に優れ、かつ視認性やファッション性及び高級感に優れた外観を有し、更に耐候性に優れる。【選択図】図１
2012081111.tif 000002
【特許請求の範囲】
【請求項１】
コアと、該コアを被覆する１層以上のカバーと、該カバーの最外層の表面に施されるペイント層とを有するゴルフボールにおいて、上記最外層カバー及び／又は上記ペイント層が蛍光染料及び酸化チタンにより着色されており、ＪＩＳ  Ｚ  ８７２２に準拠した反射物体の測定方法における測定孔径φ５ｍｍにおけるゴルフボール自体の色調が、Ｌａｂ表色系で、３５≦Ｌ、−４０≦ａ≦７０、−６０≦ｂ≦６０であることを特徴とするカラーゴルフボール。
【請求項２】
上記最外層カバー及び／又は上記ペイント層に配合される蛍光染料がペリノン系蛍光染料であり、かつ、上記のゴルフボール自体の色調が、Ｌａｂ表色系で、５０≦Ｌ、−１０≦ａ≦３０、１０≦ｂ≦５０である請求項１記載のカラーゴルフボール。
【請求項３】
上記最外層カバー及び／又は上記ペイント層に配合される蛍光染料がアンスラキノン系蛍光染料であり、かつ、上記のゴルフボール自体の色調が、Ｌａｂ表色系で、４０≦Ｌ、３０≦ａ≦７０、−２０≦ｂ≦２０である請求項１記載のカラーゴルフボール。
【請求項４】
上記最外層カバー及び／又は上記ペイント層に配合される蛍光染料がペリレン系、モノアゾ系及びキノリン系の群から選ばれる蛍光染料であり、かつ、上記のゴルフボール自体の色調が、Ｌａｂ表色系で、６０≦Ｌ、−４０≦ａ≦０、２０≦ｂ≦６０である請求項１記載のカラーゴルフボール。
【請求項５】
上記最外層カバー及び／又は上記ペイント層に配合される蛍光染料がアンスラキノン系蛍光染料であり、かつ、上記のゴルフボール自体の色調が、Ｌａｂ表色系で、３５≦Ｌ、−３０≦ａ≦１０、−６０≦ｂ≦−２０である請求項１記載のカラーゴルフボール。
【請求項６】
上記最外層カバーが熱硬化型ポリウレタン，熱可塑性ポリウレタン及び反応射出成型ポリウレタンから選ばれる請求項１〜５のいずれか１項に記載のカラーゴルフボール。
【請求項７】
上記最外層カバーが熱可塑性ポリウレタンである請求項１〜６のいずれか１項に記載のカラーゴルフボール。
【請求項８】
上記最外層カバーを構成する熱可塑性ポリウレタンが芳香族系又は脂環族系ポリイソシアネートを成分として含む請求項７記載のカラーゴルフボール。
【請求項９】
上記最外層カバーを構成する熱可塑性ポリウレタンが芳香族系ポリイソシアネートを成分として含む請求項８記載のカラーゴルフボール。
【請求項１０】
上記最外層カバーが蛍光染料及び酸化チタンにより着色されており、該最外層カバーの基材樹脂１００質量部に対して１種類以上の蛍光染料を０．０１〜０．１０質量部、酸化チタンを０．１〜０．５質量部配合する請求項１〜９のいずれか１項に記載のカラーゴルフボール。
【請求項１１】
コアまたは該コアに１層以上のカバーを被覆した中間球状物が、白色に着色されたもの、または、白色に着色されたコアまたは中間球状物に厚み０．５〜２．５ｍｍの透明樹脂層を被覆したものであり、上記コアまたは中間球状物の測定孔径φ５ｍｍにおける色調が、Ｌａｂ表色系で、４０≦Ｌ、−５≦ａ≦５、−５≦ｂ≦５であり、更に、上記白色に着色されたコアまたは中間球状物、若しくはこれらに透明樹脂層を被覆した球体に厚み０．３〜２．０ｍｍの最外層カバーを被覆する請求項１〜１０のいずれか１項に記載のカラーゴルフボール。
【請求項１２】
コアまたは該コアに１層以上のカバーを被覆した中間球状物が、蛍光染料及び酸化チタンにより着色された最外層カバー及び／又はペイント層（蛍光染料着色層）と同系統色に着色されたもの、または、上記蛍光染料着色層と同系統色に着色されたコアまたは中間球状物に厚み０．５〜２．５ｍｍの透明樹脂層を被覆したものであり、上記コアまたは中間球状物の測定孔径φ５ｍｍにおける色調と上記蛍光染料着色層の色調との色調差ΔＥがＬａｂ表色系で１５未満であり、更に、上記蛍光染料着色層と同系統色に着色されたコアまたは中間球状物、若しくはこれらに透明樹脂層を被覆した球体に厚み０．３〜２．０ｍｍの最外層カバーを被覆する請求項１〜１０のいずれか１項に記載のカラーゴルフボール。
【請求項１３】
上記の測定孔径φ５ｍｍにおけるゴルフボール自体の色調と測定孔径φ１５ｍｍにおけるゴルフボール自体の色調との色調差ΔＥが５より大きい請求項１〜１２のいずれか１項に記載のカラーゴルフボール。
【請求項１４】
水銀灯２４時間照射後の色調変化ΔＥが８以下である請求項１〜１３のいずれか１項に記載のカラーゴルフボール。
【請求項１５】
最外層カバー上に施されたペイント層が、基材樹脂組成物１００質量部に対し、偏光顔料を０．１〜１０質量部配合する請求項１〜１４のいずれか１項に記載のカラーゴルフボール。
【請求項１６】
最外層カバー上に施されたペイント層が、基材樹脂組成物１００質量部に対し、偏光顔料を０．２〜８質量部配合する請求項１〜１５のいずれか１項に記載のカラーゴルフボール。
【発明の詳細な説明】
【技術分野】
【０００１】
本発明は、蛍光色を有するカラーゴルフボールに関するものであり、更に詳述すると、スピン性能や耐久性に優れ、かつ視認性やファッション性および高級感に優れた外観を有し、更には耐候性に優れたカラーゴルフボールに関する。
【背景技術】
【０００２】
最近では、白色系のゴルフボールだけではなく、ゴルフプレイヤーの嗜好性に応じて種々のカラーボールが市場に出回っている。特に、女性向けのゴルフボールとして、ファッション性に優れたカラーゴルフボールや高級感のあるカラーゴルフボールも開発されている。
【０００３】
一方、近年のゴルフボールの多機能化に伴い、上級者が満足することができるようなゴルフボールを作製するためには、コア、中間層、カバーで構成されるスリーピース以上とすることが前提条件となりつつある。スリーピース以上のマルチピースソリッドゴルフボールにおいては、各層の厚さや色の違いにより、ゴルフボールが与える感覚が異なってしまう。また、ボール性能のみならず、ゴルフプレーの心理的な点から、好きな色のボールを使うことで心理面によい影響を与え、パフォーマンスが高まるという側面を考慮した上級者向けのカラーゴルフボール、特に最外層にポリウレタン系材料のカバー層を被覆させたカラーゴルフボールは市場にはあまり出てはいなかった。
従来から提案されたカラーゴルフボールについては、下記の先行技術がある。
【０００４】
特開平１０−１５５９３７号公報（特許文献１）には、白色以外の色に着色されたゴルフボールであって、ゴルフボールの色調をＬａｂ方式で表示した時に、Ｌ値が８０以上、ａ値が−３０〜＋３０、ｂ値が−３０〜＋３０の範囲内にあるカバーが青・緑・ピンク・黄・オレンジ色に着色されたものが記載されている。しかしながら、このゴルフボールは、従来のカラーボールに比べてファッション性が向上したゴルフボールであったが、該表色範囲内では、淡色系の色調であり、高級感や鮮やかさに欠け、更なるファッション性向上に向けて改良の余地があった。
【０００５】
特開２０００−０２４１３９号公報（特許文献２）には、カバー用樹脂１００質量部に対して１種以上の蛍光顔料３．０〜７．０質量部及び酸化チタン０．０５〜０．５質量部を配合し、かつカバー上に１層以上のクリアペイント層を有するゴルフボールが提案されている。しかしながら、蛍光顔料の配合量がやや多めであることと、そこに更に酸化チタン０．０５〜０．５質量部とを組み合わせることによって、色調がきつくなりやすく、また光輝性にもやや欠けるため、視認性には優れるものの高級感にやや劣っていた。
【０００６】
特開２０００−２５４２５０号公報（特許文献３）には、少なくとも１層の着色層を有するゴルフボールであって、該着色層には白色有機顔料及び／又は白色無機顔料と蛍光顔料と無機顔料及び／又は有機顔料を含有し、鮮やかで視認性を持つゴルフボールが提案されている。しかしながら、このゴルフボールは淡色系の色調であり、高級感や鮮やかさに欠けるものであった。
【０００７】
特開２００３−１２６２９９号公報（特許文献４）には、鮮やかな黄色を呈するゴルフボールであって、過酷な使用環境下のおいても、退色・変色等の生じにくい耐候性に優れたゴルフボールが提案されている。このゴルフボールは、明るく、耐候性に優れており、濃い目の黄色を呈しているが、高級感には欠ける色調であった。
【０００８】
特開２００４−０８１３５０号公報（特許文献５）には、ゴルフボール本体の表面にペイントを被覆形成した塗装ゴルフボールであって、該ペイントが偏光材料を含有することを特徴とするゴルフボールであり、かつ該ペイントに白色以外の着色材を含有し、上記ゴルフボール本体の表面が白色以外の色に着色され、Ｌ＊ａ＊ｂ＊表色系の基づく明度Ｌ＊値が５０以下であることが記載されている。しかしながら、このゴルフボールでは、明度が十分ではなく、ファッション性や視認性にやや劣るという欠点がある。
【０００９】
特開２００４−０３３５９４号公報（特許文献６）には、青色・ピンク色・黄色のいずれかに着色され、視覚的な違和感を殆ど生じることなく視認性に優れたゴルフボールであって、Ｌ値・ａ値・ｂ値が所定の関係式を満たすことが記載されている。このゴルフボールは、視覚的な違和感を生じることなく視認性に優れているが、光輝性や高級感の点で改良の余地があった。
【００１０】
特開２００７−１４４０９７号公報（特許文献７）には、透明なカバー用樹脂組成物に蛍光染料が添加されたカバー原料から形成され、視認性を向上させたゴルフボールが記載されている。このゴルフボールは、比較的鮮明な色調を発現し得るが、蛍光染料を用いた場合、経時・天候などの影響によって退色等の色調変化を起こし易く、未だ改良の余地があった。
【先行技術文献】
【特許文献】
【００１１】
【特許文献１】特開平１０−１５５９３７号公報
【特許文献２】特開２０００−０２４１３９号公報
【特許文献３】特開２０００−２５４２５０号公報
【特許文献４】特開２００３−１２６２９９号公報
【特許文献５】特開２００４−０８１３５０号公報
【特許文献６】特開２００４−０３３５９４号公報
【特許文献７】特開２００７−１４４０９７号公報
【発明の概要】
【発明が解決しようとする課題】
【００１２】
本発明は、上記事情に鑑みなされたもので、スピン性能や耐久性に優れ、かつ視認性やファッション性及び高級感に優れた外観を有し、更に耐候性に優れたカラーゴルフボールを提供するものである。
【課題を解決するための手段】
【００１３】
本発明者らは、上記目的を達成するため鋭意検討を行った結果、コアと、該コアを被覆する１層以上のカバーと、好ましくはポリウレタンにより形成された最外層カバーの表面に施されるペイント層とを有し、上記最外層カバー及び／又は上記ペイント層が蛍光染料及び酸化チタンにより着色されており、ＪＩＳ  Ｚ  ８７２２に準拠した反射物体の測定方法における測定孔径φ５ｍｍにおけるゴルフボール自体の色調が、Ｌａｂ表色系で所定範囲を満たすカラーゴルフボールが、スピン性能や耐久性、耐候性に優れると共に、視認性やファッション性及び高級感にも優れることを知見し、本発明を完成するに至ったものである。
【００１４】
従って、本発明は、下記のカラーゴルフボールを提供する。
［１］コアと、該コアを被覆する１層以上のカバーと、該カバーの最外層の表面に施されるペイント層とを有するゴルフボールにおいて、上記最外層カバー及び／又は上記ペイント層が蛍光染料及び酸化チタンにより着色されており、ＪＩＳ  Ｚ  ８７２２に準拠した反射物体の測定方法における測定孔径φ５ｍｍにおけるゴルフボール自体の色調が、Ｌａｂ表色系で、３５≦Ｌ、−４０≦ａ≦７０、−６０≦ｂ≦６０であることを特徴とするカラーゴルフボール。
［２］上記最外層カバー及び／又は上記ペイント層に配合される蛍光染料がペリノン系蛍光染料であり、かつ、上記のゴルフボール自体の色調が、Ｌａｂ表色系で、５０≦Ｌ、−１０≦ａ≦３０、１０≦ｂ≦５０である［１］記載のカラーゴルフボール。
［３］上記最外層カバー及び／又は上記ペイント層に配合される蛍光染料がアンスラキノン系蛍光染料であり、かつ、上記のゴルフボール自体の色調が、Ｌａｂ表色系で、４０≦Ｌ、３０≦ａ≦７０、−２０≦ｂ≦２０である［１］記載のカラーゴルフボール。
［４］上記最外層カバー及び／又は上記ペイント層に配合される蛍光染料がペリレン系、モノアゾ系及びキノリン系の群から選ばれる蛍光染料であり、かつ、上記のゴルフボール自体の色調が、Ｌａｂ表色系で、６０≦Ｌ、−４０≦ａ≦０、２０≦ｂ≦６０である［１］記載のカラーゴルフボール。
［５］上記最外層カバー及び／又は上記ペイント層に配合される蛍光染料がアンスラキノン系蛍光染料であり、かつ、上記のゴルフボール自体の色調が、Ｌａｂ表色系で、３５≦Ｌ、−３０≦ａ≦１０、−６０≦ｂ≦−２０である［１］記載のカラーゴルフボール。
［６］上記最外層カバーが熱硬化型ポリウレタン，熱可塑性ポリウレタン及び反応射出成型ポリウレタンから選ばれる［１］〜［５］のいずれか１項に記載のカラーゴルフボール。
［７］上記最外層カバーが熱可塑性ポリウレタンである［１］〜［６］のいずれか１項に記載のカラーゴルフボール。
［８］上記最外層カバーを構成する熱可塑性ポリウレタンが芳香族系又は脂環族系ポリイソシアネートを成分として含む［７］記載のカラーゴルフボール。
［９］上記最外層カバーを構成する熱可塑性ポリウレタンが芳香族系ポリイソシアネートを成分として含む［８］記載のカラーゴルフボール。
［１０］  上記最外層カバーが蛍光染料及び酸化チタンにより着色されており、該最外層カバーの基材樹脂１００質量部に対して１種類以上の蛍光染料を０．０１〜０．１０質量部、酸化チタンを０．１〜０．５質量部配合する［１］〜［９］のいずれか１項に記載のカラーゴルフボール。
［１１］コアまたは該コアに１層以上のカバーを被覆した中間球状物が、白色に着色されたもの、または、白色に着色されたコアまたは中間球状物に厚み０．５〜２．５ｍｍの透明樹脂層を被覆したものであり、上記コアまたは中間球状物の測定孔径φ５ｍｍにおける色調が、Ｌａｂ表色系で、４０≦Ｌ、−５≦ａ≦５、−５≦ｂ≦５であり、更に、上記白色に着色されたコアまたは中間球状物、若しくはこれらに透明樹脂層を被覆した球体に厚み０．３〜２．０ｍｍの最外層カバーを被覆する［１］〜［１０］のいずれか１項に記載のカラーゴルフボール。
［１２］コアまたは該コアに１層以上のカバーを被覆した中間球状物が、蛍光染料及び酸化チタンにより着色された最外層カバー及び／又はペイント層（蛍光染料着色層）と同系統色に着色されたもの、または、上記蛍光染料着色層と同系統色に着色されたコアまたは中間球状物に厚み０．５〜２．５ｍｍの透明樹脂層を被覆したものであり、上記コアまたは中間球状物の測定孔径φ５ｍｍにおける色調と上記蛍光染料着色層の色調との色調差ΔＥがＬａｂ表色系で１５未満であり、更に、上記蛍光染料着色層と同系統色に着色されたコアまたは中間球状物、若しくはこれらに透明樹脂層を被覆した球体に厚み０．３〜２．０ｍｍの最外層カバーを被覆する［１］〜［１０］のいずれか１項に記載のカラーゴルフボール。
［１３］上記の測定孔径φ５ｍｍにおけるゴルフボール自体の色調と測定孔径φ１５ｍｍにおけるゴルフボール自体の色調との色調差ΔＥが５より大きい［１］〜［１２］のいずれか１項に記載のカラーゴルフボール。
［１４］水銀灯２４時間照射後の色調変化ΔＥが８以下である［１］〜［１３］のいずれか１項に記載のカラーゴルフボール。
［１５］最外層カバー上に施されたペイント層が、基材樹脂組成物１００質量部に対し、偏光顔料を０．１〜１０質量部配合する［１］〜［１４］のいずれか１項に記載のカラーゴルフボール。
［１６］最外層カバー上に施されたペイント層が、基材樹脂組成物１００質量部に対し、偏光顔料を０．２〜８質量部配合する［１］〜［１５］のいずれか１項に記載のカラーゴルフボール。
【発明の効果】
【００１５】
本発明のカラーゴルフボールは、スピン性能や耐久性に優れ、かつ視認性やファッション性及び高級感に優れた外観を有し、更に耐候性に優れたものである。特に最外層カバーにポリウレタン系材料を適用し、上級者が要求する優れたスピン性能・耐久性を有し、かつ、通常の白色系の外観とは異なり、ファッション性や高級感に優れた外観を有するものであり、視認性に優れ、他のゴルフプレイヤーとの差別化を十分に図ることができる。
【図面の簡単な説明】
【００１６】
【図１】本発明の一実施例を示したゴルフボールの概略断面図である。
【発明を実施するための形態】
【００１７】
以下、本発明につき更に詳しく説明する。
【００１８】
本発明のボール構造は、コアと、該コアを被覆する１層以上のカバーと、該カバーの最外層の表面に施されるペイント層とを有するものであり、上記カバー表面には、通常、多数のディンプルが形成される。例えば、図１のボール断面図では、コア１にカバーを被覆し、該カバーが中間層２及び最外層３の２層に形成されたスリーピースゴルフボールＧを示している。最外層３の表面には多数のディンプルＤが形成されている。なお、カバーを３層以上とすることにより、フォーピース以上のマルチピースソリッドゴルフボールにすることもできる。また、コア１は単層であっても２層以上であってもよい。そして、上記カバーの最外層３の表面にはペイント層４が形成されている。
【００１９】
本発明に使用されるコアは、１，４−シスポリブタジエン等の公知のゴム材料を基材とし、これに、不飽和カルボン酸及びその金属塩等の共架橋剤や、酸化亜鉛，硫酸バリウム等の無機充填剤，ジクミルパーオキサイドや１，１−ビス（ｔ−ブチルパーオキシ）シクロヘキサン等の有機過酸化物等を配合したゴム組成物を加硫することにより得ることができる。本発明においては、コア直径は特に制限はない。また、コアの色調については特に制限はない。
【００２０】
次に、本発明に使用されるカバーの材料としては、アイオノマー樹脂、ポリウレタン等の各種熱可塑性樹脂または熱可塑性エラストマーの樹脂材料を主材として形成することができる。
【００２１】
上述したように、カバーを１層または２層以上に形成することができ、カバーの各層の厚さは、特に制限はないが、好ましくは０．３ｍｍ以上、より好ましくは０．４ｍｍ以上、さらに好ましくは０．５ｍｍ以上であり、上限値としては、好ましくは２．５ｍｍ以下、より好ましくは２．０ｍｍ以下、さらに好ましくは１．５ｍｍ以下である。また、カバーが２層の場合、即ち、最外層及び中間層を含む場合、それらの合計厚さは、０．８〜３．０ｍｍであることが好ましい。
カバーが２層の場合、中間層と最外層との間に接着性改良のため、必要に応じて各種接着剤（プライマー）を塗布することができる。
【００２２】
カバーのうち最外層はポリウレタン系材料を主材として形成することが好適である。具体的には、熱硬化性ポリウレタン，熱可塑性ポリウレタン及び反応射出成型ポリウレタン等の各種ウレタン樹脂を使用することができるが、特に、生産性や着色自由度の高さ、各種無機／有機系充填剤やウレタン系材料以外のポリマー素材とのブレンド／アロイ系材料を配合設計する自由度が高い点から熱可塑性ポリウレタンを用いることが好ましい。この場合、熱可塑性ポリウレタンの構成成分として、芳香族系又は脂環族系ポリイソシアネート成分を含むこと、より好ましくは芳香族系ポリイソシアネート成分を含むことが、生産時の安定性と、発現される物性とのバランスの点から好適である。このように、最外層にポリウレタン系材料を使用することにより、上級者が求めるスピン性能・耐久性能を実現しつつ、ファッション性・高級感に優れるゴルフボールを提供することができる。
【００２３】
上記最外層の基材樹脂自体はファッション性を向上させる目的として透明又は半透明状にすることが好ましく、本発明では、この基材樹脂に更に蛍光染料及び酸化チタンを混合することができる。蛍光染料の配合量については、特に制限はないが、基材樹脂１００質量部に対して０．０１〜０．１質量部とすることが好ましく、より好ましくは０．０１５〜０．０８質量部、さらに好ましくは０．０２〜０．０６質量部である。蛍光染料の配合量が少なすぎると、蛍光性のある色調を発現することができなくなるおそれがある。また、この配合量が多すぎると、蛍光性が増し視認性に優れるものの、色調が鮮明すぎて高級感に欠け、プレイヤーが受け入れ難い色調となるおそれがある。
【００２４】
ここで、カバーに配合される蛍光染料の種類としては、特に制限はないが、ペリノン系蛍光染料（オレンジ系）、アンスラキノン系蛍光染料（ピンク系又はブルー系）、ペリレン系蛍光染料、モノアゾ系蛍光染料及びキノリン系蛍光染料（イエロー系）の群から選ばれる蛍光染料が発色性、耐変色性（耐候性）に優れる点から好適に使用することできる。
【００２５】
蛍光染料は、着色性及び発色性に優れることから、微量の添加により目的とする色調を発現し得る。なお、目的とする色調を発現するための手段として、光を散乱・拡散させ視認性を改良させたり、あるいは意図的に隠蔽力を高めるために、これらに限られるものではないが、水酸化アルミニウム、炭酸カルシウム及び酸化チタン等の無機フィラーを配合してもよい。本発明では、特に酸化チタンを好適に用いることができる。
【００２６】
蛍光染料によりカバー（最外層）を着色する方法としては、該カバーを形成する樹脂材料に蛍光染料を微粉末状態で配合し、着色された樹脂に仕上げる方法を採用することができる。また、蛍光染料の分散性や作業性を改善するために、あらかじめ粉末状態の蛍光染料と樹脂（好ましくはカバー材料と同素材）とをマスターバッチ化したものや、上記蛍光染料を水や非水系溶剤に溶解させたものを適量配合してもよい。
【００２７】
次に、酸化チタンの配合量についても、特に制限はないが、その配合量は基材樹脂１００質量部に対して、０．１〜０．５質量部とすることが好ましく、より好ましくは０．１５〜０．４５質量部、さらに好ましくは０．２〜０．４質量部である。酸化チタンの配合量が少なすぎると、蛍光染料と酸化チタンを併用することにより得られる光の散乱・拡散といった相互作用が期待できなくなってしまう。また、この配合量が多すぎると、酸化チタンによる隠蔽力が高すぎ、色調が透明性のない白色系に偏ってしまい、蛍光染料のもつ発色性を有効に発現することができないことがある。
【００２８】
なお、最外層カバーの表面には多数のディンプルが形成される。上記ディンプルは、その直径、個数や深さによりボールの外観に影響を及ぼすことがあるため、発明の効果を損なわない範囲でディンプルを形成することが好ましい。より具体的に述べると、上記ディンプルの個数については、特に制限はないが、好ましくは２５０個以上３３０個以下であり、また、ボール表面に形成されるディンプルの表面占有率（ＳＲ）は、特に制限はないが、好ましくは８０％以上、より好ましくは９０％以上であり、上限値としては、好ましくは９８％以下、より好ましくは９５％以下である。例えば、ディンプルの個数が多すぎると、ボールに光が当たっている状態において、カラーボールの視認性の効果が小さくなるおそれがある。即ち、ボールを見る角度によってディンプルの底に影ができてしまい、ボールが暗く見えてしまうおそれがある。逆にディンプルの個数が少なすぎる場合には、ボールを打撃したときに空気力学特性を良好に得ることができなくなり、所望の飛距離を出せない場合もある。
【００２９】
上記カバーを有する球体を作製する場合、ポリブタジエン等を主体とするゴム組成物を通常の加硫条件で加硫してゴム架橋成形物（コア）を作製し、次いで、射出成形等の公知の方法により、上記コアの周囲にカバー（中間層・最外層）を順次形成すればよい。なお、通常、最外層カバーの表面にはディンプルが多数形成されるが、該ディンプルは、キャビティの内壁面に上記ディンプルに対応する凸部を多数形成した最外層カバー形成用金型を使用することにより、最外層カバーの形成と同時に形成される。
【００３０】
上記最外層カバーの表面には、図１に示したように、ペイント層（符号４）が被覆される。このペイント層の膜厚は、特に制限はないが、好ましくは５μｍ以上、さらに好ましくは１０μｍ以上であり、また、好ましくは２０μｍ以下、好ましくは１６μｍ以下である。ペイント層が薄すぎると、塗料の耐久性を損なう要因となるおそれがある。逆に、ペイント層の膜厚が厚すぎると、ディンプル形状に与える影響が大きくなり、設計通りの飛行特性が得られなくなり、飛距離が出なくなるおそれがある。また、ペイント層の膜厚が厚すぎると、塗料の剥離が生じやすくなり、その結果、繰り返し打撃による耐久性が低下することがある。
【００３１】
上記ペイント層には、ゴルフボールの表面塗装に通常用いられる塗料を使用することが好ましい。例えば、ウレタン樹脂塗料、アクリル樹脂塗料、ポリエステル樹脂塗料、ポリエーテル樹脂塗料、エポキシ樹脂塗料、若しくはこれらの変性体、又はこれらの混合物などが挙げられる。これらの中でもウレタン樹脂、アクリル樹脂、又はポリエステル樹脂の樹脂骨格中にイソシアネート基と反応することが可能な官能基、特に水酸基を含むものと、ポリイソシアネートとの混合物から得られる２液硬化型ウレタン樹脂塗料が好適である。この場合、ポリイソシアネートとしては、ＴＤＩ，ＭＤＩ，ＨＤＩ，ＩＰＤＩ，ＮＤＩ，ＰＤＩ，ＸＤＩ，ＨＸＤＩを単一又は複数用いて変性されるものであり、一般的には、アダクト体，ビュレット体，イソシアヌレート体の形をとり得る。
【００３２】
また、ペイント層をクリア塗装（透明塗料による塗装）により形成する場合は、水酸基をもつポリオール成分とイソシアネート基を持つポリイソシアネート成分とからなる２液硬化型ウレタン塗料を使用することが好ましい。
【００３３】
塗装方法は、公知に使用されている方法を用いることができる。例えば、針台の針先にボールを載せた状態でスプレーによりボール全体を各種の塗料により塗装することができる。塗装に先立ち、被塗装物とペイント層との密着性を改善する目的で、これら手法に限られるものではないが、プラズマ処理やコロナ放電処理等による表面改質を行っても良いし、プライマー等を塗布しても良い。
【００３４】
本発明におけるペイント層に蛍光染料及び酸化チタンを含有することができる。ペイント層に蛍光染料及び酸化チタンを使用する場合、上述した最外層カバーに使用される蛍光染料及び酸化チタンと同様のものを使用することができる。ペイント層に蛍光染料を配合する場合、その配合量については、特に制限はないが、塗膜固形分１００質量部に対して、０．０１〜１０質量部、好ましくは０．１〜８質量部の範囲で使用することが推奨される。蛍光染料の配合量が少ないと塗膜隠蔽力が劣り、目的とする発色性が得られなくなる。また、配合量が多すぎると耐久性等の塗膜物性が劣り好ましくない。
【００３５】
また、酸化チタンの配合量についても、特に制限はないが、塗膜固形分１００質量部に対して、０．０１〜２０質量部とすることが好ましく、より好ましくは０．０５〜１０質量部、さらに好ましくは０．１〜５質量部である。酸化チタンの配合量が少なすぎると、蛍光染料との併用による光の散乱・拡散作用が期待できない。また、この配合量が多すぎると、白色系に偏った色調になり、かつ耐久性などの塗膜物性が劣り好ましくない。
【００３６】
また、上記の蛍光染料及び酸化チタンにより着色されたペイント層を形成する場合、必要に応じ、着色ペイント層の塗装前にプライマー塗装やシーラー塗装を施しても良い。
【００３７】
また、ペイント層の別の態様としては、特に図示してはいないが、蛍光染料及び酸化チタンを含む着色材料を、ディンプルを有する最外層カバー表面に吹き付け等により被覆し、更に、その上に通常のクリア塗装等の塗装を施すことにより、着色されたペイント層を形成することができる。即ち、ペイント層を極薄膜の着色層とクリア塗装層との２層に構成することもできる。
【００３８】
一般的には、塗料は上述した樹脂に各種の溶剤や添加剤を適宜添加したものであるが、この塗料には更に偏光顔料を含有することができる。偏光顔料を使用する場合には、基材樹脂１００質量部に対して蛍光増白剤を０．０５〜０．５質量部、偏光顔料を０．１〜１０質量部、好ましくは０．２〜８質量部の範囲で使用することが望ましい。偏光顔料の配合量が少なすぎると、ボール表面に光輝性を発現できない。逆に、配合量が多すぎると、光が干渉し合い、光輝性が損なわれる場合があるだけでなく、更にボールとしてのスピン性能が変化したり、塗装が剥離する要因となり得る。また、偏光顔料は、一般に高額であるため、適量以上の配合は無用なコスト上昇を招き、更に偏光顔料は固化前のペイント材中で沈殿し易いため、ペイント塗布工程において生産性を悪化させる原因となり易い。蛍光増白剤／偏光顔料の質量割合としては０．０８〜０．５となるように使用することが好ましい。ボールに明るさと輝きを引き出すためには、蛍光増白剤と偏光顔料との比率を調整することは重要である。蛍光増白剤と偏光顔料との添加量が適切でないときには、ボールの適切な明るさが失われてしまうおそれがあり、その結果、本発明の効果が得られなくなる場合がある。
【００３９】
また、偏光顔料としては、パール顔料を好適に用いることができる。パール顔料は、大別すると、金属酸化物被覆雲母，塩基性炭酸鉛，酸塩化ビスマス，天然魚燐箔に分類されるが、無毒で化学的安定性に最も優れている点から、金属酸化物被覆雲母を選択することが好ましい。前記の雲母を被覆する金属酸化物としては、一般には、二酸化チタンや酸化鉄が多く用いられており、その被覆率（被覆層の厚み）を変えることにより、様々な色彩や干渉作用を得ることができる。これら顔料の粒径は大きいほど光輝性が得られる。しかし、顔料の粒径は大きいほど沈降し易くなるので、適切な粒径を有する顔料を選択することが望まれる。
【００４０】
上記のようなパール顔料を含有した塗料にて形成されたペイント層を有するゴルフボールにおいては、様々な角度に光を反射させることができるため、高級感が増す。また、太陽光を十分に反射するためよりゴルフボールを見つけ易くすることができる。
【００４１】
本発明では、ボールの色調については、ＪＩＳ  Ｚ  ８７２２（２０００年）に準拠した反射物体の測定方法における測定孔径φ５ｍｍにおけるゴルフボール自体の色調が、Ｌａｂ表色系で、３５≦Ｌ、−４０≦ａ≦７０、−６０≦ｂ≦６０であることを特徴とする。この色調試験の評価は、より広域のデータを採取する目的で測定孔径φ１５ｍｍを使用して実施することができる。なお、測定孔径φ５ｍｍとφ１５ｍｍとの違いについては、φ５ｍｍとφ１５ｍｍとの間に色調差がある程、光輝性に優れ、視認しやすいゴルフボールとなる。特に、本発明の対象物は小さな直径を有するゴルフボールであり、その小さなボールの色調から発現し得る従来にない高級感や視認性を与えるためには、測定孔径φ１５ｍｍだけではなくφ５ｍｍの小さな孔径により色調を計測してボール色調を総合的に評価する必要がある。具体的には、上記の測定孔径φ５ｍｍにおけるゴルフボール自体の色調と測定孔径φ１５ｍｍにおけるゴルフボール自体の色調との色調差ΔＥが５より大きくなることが好適である。
【００４２】
最外層カバー及び／又はペイント層に配合される蛍光染料がオレンジ系蛍光染料の場合には、ゴルフボールの色調は、Ｌａｂ表色系で、５０≦Ｌ、−１０≦ａ≦３０、１０≦ｂ≦５０であることが好適である。また、蛍光染料としてピンク系蛍光染料を配合する場合には、ゴルフボールの色調は、４０≦Ｌ、３０≦ａ≦７０、−２０≦ｂ≦２０であることが好ましい。さらに、蛍光染料としてイエロー系蛍光染料を用いる場合には、ゴルフボールの色調は、Ｌａｂ表色系で、６０≦Ｌ、−４０≦ａ≦０、２０≦ｂ≦６０であることが好適であり、蛍光染料としてブルー系蛍光染料を用いる場合には、ゴルフボールの色調は、Ｌａｂ表色系で、３５≦Ｌ、−３０≦ａ≦１０、−６０≦ｂ≦−２０であることが好適である。
【００４３】
本発明では、本発明の所定の効果を有効に発揮させる具体的な態様のひとつとして、コアまたは該コアに１層以上のカバーを被覆した中間球状物が白色に着色されたもの、または、白色に着色されたコアまたは中間球状物に厚み０．５〜２．５ｍｍの透明樹脂層を被覆したものであり、上記コアまたは中間球状物の測定孔径φ５ｍｍにおける色調が、Ｌａｂ表色系で、４０≦Ｌ、−５≦ａ≦５、−５≦ｂ≦５であり、更に、上記白色に着色されたコアまたは中間球状物、若しくはこれらに透明樹脂層を被覆した球体に厚み０．３〜２．０ｍｍの最外層カバーを被覆するボール構造を例示することができる。また、コアまたは該コアに１層以上のカバーを被覆した中間球状物が、蛍光染料及び酸化チタンにより着色された最外層カバー及び／又はペイント層（蛍光染料着色層）と同系統色に着色されたもの、または、上記蛍光染料着色層と同系統色に着色されたコアまたは中間球状物に厚み０．５〜２．５ｍｍの透明樹脂層を被覆したものであり、上記コアまたは中間球状物の測定孔径φ５ｍｍにおける色調と上記蛍光染料着色層の色調との色調差ΔＥがＬａｂ表色系で１５未満であり、更に、上記蛍光染料着色層と同系統色に着色されたコアまたは中間球状物、若しくはこれらに透明樹脂層を被覆した球体に厚み０．３〜２．０ｍｍの最外層カバーを被覆することもできる。
【００４４】
また、本発明において、水銀ランプを２４時間照射した場合のボールの色差ΔＥが８以下であることが好適である。この色差ΔＥは、ボールに照射する前と２４時間照射した後の色差であり、値が小さいほど変色が少ないことを示す。ボールの色差ΔＥの測定については、公知の色差計を用い、ＪＩＳ  Ｚ  ８７０１（１９９９年）の基準に基づいて行うことができる。
【００４５】
また、ゴルフボール表面として紫外線による容易な変色は好ましくないため、耐黄変性の目安として、ゴルフボール表面に水銀灯で２４時間照射した場合、照射後のゴルフボール表面と、水銀灯で照射する前のゴルフボール表面とのＪＩＳ−Ｋ７１０３反射法に基づく変色差（ΔＹＩ）が−１０以上１０以下であることが推奨される。
【００４６】
ボール色調については、需要者の色の好みやイメージによって、男性向けや女性向け、或いは、ボール性能の点からディスタンス系・スピン系など区別することも可能である。通常、白色系が多いゴルフボールの製品群の中でユーザーに対する商品選定のし易さなどの面でも着色されたゴルフボールを提供することは有効な手段である。
本発明のゴルフボールは、競技用としてゴルフ規則に従うものとすることができ、直径４２．６７ｍｍ以上、重さ４５．９３ｇ以下に形成することができる。
【実施例】
【００４７】
以下、実施例と比較例を示し、本発明を具体的に説明するが、本発明は下記の実施例に制限されるものではない。
【００４８】
〔実施例１〜１３、比較例１〜４〕
各実施例及び比較例について、下記表１に示すゴム組成物を調製し、ニーダー又はロールにて混練りした後、１５５℃、２０分間の加硫条件にてコアを作製した。次に、コアの周囲に表２に示す樹脂混合材料を射出成形用金型により射出成形してコアに中間層を被覆した球体を作製し、これを別の金型にセットし、表３に示す蛍光染料及び酸化チタンを所定量含有した最外層カバー材料を射出成形した。そして、カバー表面にプラズマ処理を施した後、無黄変ウレタン／アクリル樹脂系塗料をスプレー塗装法により塗布し乾燥させて、厚さ約１５μｍのクリアペイント層を被覆、または、無黄変ウレタン／アクリル樹脂系塗料樹脂に所定量のパール顔料を配合したものを上記同様の手法により塗布し、同程度の厚さのパールペイント層を被覆した。
【００４９】
【表１】
2012081111.tif 000003
【００５０】
コア配合に使用される材料は下記のとおりである。
ポリブタジエン…商品名「ＢＲ７３０」ＪＳＲ製  ｃｉｓ１，４−ポリブタジエン
アクリル酸亜鉛…日本触媒製  アクリル酸亜鉛とステアリン酸亜鉛の混合物
酸化亜鉛…堺化学工業製  ３種酸化亜鉛
硫酸バリウム…堺化学製  商品名「沈降性硫酸バリウム＃１００」
老化防止剤…大内新興化学工業株式会社製  商品名「ノクラックＮＳ−６」
ステアリン酸亜鉛…日油社製  商品名「ステアリン酸亜鉛Ｇ」
ペンタクロロチオフェノール亜鉛塩…ＺＨＥＪＩＡＮＧ  ＣＨＯ  ＆  ＦＵ  ＣＨＥＭＩＣＡＬ  ＣＯ．，ＬＴＤ．（中国）
過酸化物…日油社製  パーオキサイド  商品名「パーヘキサＣ−４０」
着色材（１）…レジノカラー工業製  ＲＥＳＩＮＯ  ＲＥＤ  Ｋ−５０％ＬＢ
着色材（２）…レジノカラー工業製  ＲＥＳＩＮＯ  ＧＲＥＥＮ  ＧＢＡ−５０％ＬＢ
【００５１】
【表２】
2012081111.tif 000004
【００５２】
中間層配合に使用される材料は下記のとおりである。
商品名「ハイミラン１６０５」…三井・デュポンポリケミカル社製  ナトリウム中和−エチレン−メタクリル酸−アクリル酸エステル共重合体
商品名「ハイミラン１７０６」…三井・デュポンポリケミカル社製  亜鉛中和−エチレン−メタクリル酸−アクリル酸エステル共重合体
商品名「ハイミラン１５５７」…三井・デュポンポリケミカル社製  亜鉛中和−エチレン−メタクリル酸−アクリル酸エステル共重合体
商品名「サーリン  ６３２０」…デュポン社製  マグネシウム中和−エチレン−メタクリル酸−アクリル酸エステル共重合体
商品名「ニュクレル  ０３５Ｃ」…三井・デュポンポリケミカル社製  エチレン−メタクリル酸−アクリル酸エステル共重合体
酸化チタン…石原産業社製  商品名「タイペークＲ５５０」
赤色顔料…キナクリドンレッド
ステアリン酸マグネシウム…日油社製  商品名「マグネシウムステアレートＧ」
酸化マグネシウム…協和化学工業社製の酸化マグネシウム
【００５３】
【表３】
2012081111.tif 000005
【００５４】
最外層配合に使用される材料は下記のとおりである。
商品名「パンデックスＴ８２９０」…ディーアイシーバイエルポリマー（株）製  ＭＤＩ−ＰＴＭＧタイプ熱可塑性ポリウレタン材料、樹脂硬度Ｓｈｏｒｅ  Ａ「９３」、反発弾性率５２％
商品名「パンデックスＴ８２８３」…ディーアイシーバイエルポリマー（株）製  ＭＤＩ−ＰＴＭＧタイプ熱可塑性ポリウレタン材料、樹脂硬度  Ｓｈｏｒｅ  Ａ「８３」、反発弾性率５５％
ポリイソシアネート化合物…４，４’−ジフェニルメタンジイソシアネート
熱可塑性エラストマー…東レ・デュポン（株）製、ポリエステル系熱可塑性エラストマー、商品名「ハイトレル４００１」
商品名「ハイミラン１５５７」…三井・デュポンポリケミカル社製  亜鉛中和−エチレン−メタクリル酸共重合体
商品名「ハイミラン１８５５」…三井・デュポンポリケミカル社製  亜鉛中和−エチレン−メタクリル酸−アクリル酸エステル共重合体
ポリエチレンワックス…三洋化成工業株式会社製  商品名「サンワックス１６１Ｐ」
酸化チタン…石原産業社製  商品名「タイペークＲ５５０」
ステアリン酸マグネシウム…日油社製  商品名「マグネシウムステアレートＧ」
酸化マグネシウム…協和化学工業社製の酸化マグネシウム
ペリレン系蛍光染料…ソルベントグリーン５、住化ケムテックス社製  商品名「Ｓｕｍｉｐｌａｓｔ  Ｙｅｌｌｏｗ  ＦＬ７Ｇ」
モノアゾ系蛍光染料…ソルベントイエロー１５７、住化ケムテックス社製  商品名「Ｓｕｍｉｐｌａｓｔ  Ｙｅｌｌｏｗ  ＨＧＮ」
キノリン系蛍光染料…ディスパースイエロー５４、住化ケムテックス社製  商品名「Ｓｕｍｉｐｌａｓｔ  Ｙｅｌｌｏｗ  ＨＬＲ」
ペリノン系蛍光染料…ソルベントオレンジ６０、住化ケムテックス社製  商品名「Ｓｕｍｉｐｌａｓｔ  Ｏｒａｎｇｅ  ＨＲＰ」
アンスラキノン系蛍光染料（１）…ソルベントレッド１４９、住化ケムテックス社製  商品名「Ｓｕｍｉｐｌａｓｔ  Ｒｅｄ  ＨＦＧ」
アンスラキノン系蛍光染料（２）…ソルベントレッド１５０、住化ケムテックス社製  商品名「Ｓｕｍｉｐｌａｓｔ  Ｒｅｄ  ＨＦ４Ｇ」
アンスラキノン系蛍光染料（３）…ディスパースブルー６０、住化ケムテックス社製  商品名「Ｓｕｍｉｐｌａｓｔ  Ｔｕｒｑ．  Ｂｌｕｅ  Ｇ」
複素環系蛍光染料…ソルベントイエロー９８
【００５５】
上記で作製したゴルフボールの諸物性、初速度、アプローチスピン性能、耐擦過傷性、視認性、高級感及び光輝性を下記の基準により評価した。
【００５６】
ボールのたわみ量
ボールに対し、初期荷重９８Ｎ（１０ｋｇｆ）を負荷した状態から終荷重１２７５Ｎ（１３０ｋｇｆ）を負荷したときまでの変形量（ｍｍ）を計測した。
【００５７】
初速度
初速は，Ｒ＆Ａの承認する装置であるＵＳＧＡのドラム回転式の初速計と同方式の初速測定器を用いて測定した。ボールは２３±１℃の温度で３時間以上温調し、室温２３±２℃の部屋でテストされた。２５０ポンド（１１３．４ｋｇ）のヘッド（ストライキングマス）を使って打撃速度１４３．８ｆｔ／ｓ（４３．８３ｍ／ｓ）にてボールを打撃した。１ダースのボールを各々４回打撃して６．２８ｆｔ（１．９１ｍ）の間を通過する時間を計測し、初速を計算した。約１５分間でこのサイクルを行った。
【００５８】
アプローチスピン
ゴルフ打撃ロボットにブリヂストンスポーツ社製の「Ｔｏｕｒ  Ｓｔａｇｅ  Ｘ−Ｗｅｄｇｅ」（ロフト角５８°）のサンドウェッジ（ＳＷ）クラブをセットし、ヘッドスピード（ＨＳ）２０ｍ／ｓで打撃した時のスピン量（ｒｐｍ）を測定した。
【００５９】
ボールの耐擦過傷性
ボールを２３℃、１３℃、０℃に各々保温するとともに、スウィングロボットマシンを用い、クラブはピッチングウェッジを使用して、ヘッドスピード３３ｍ／ｓで各ボールを打撃し、打撃傷を以下の基準で目視にて評価した。
５点：傷がついていないか、ほとんど傷が目立たない。
４点：やや傷が見られるものの、ほとんど気にならない。
３点：表面がやや毛羽立っている。
２点：表面が毛羽立ったり、ディンプルが欠けたりしている。
１点：ディンプルが完全に削り取られてしまっている
【００６０】
ボール色調
ボールの色調を、色差計（型式ＳＣ−Ｐ、スガ試験機株式会社製）を用い、ＪＩＳ  Ｚ  ８７２２  反射物体の測定方法（拡散光照明、８度受光の光学系：条件ｃ）に準拠し、ｄ／８（試料の正反射成分を含まないで測定：光トラップあり）により測定した。測定孔径はφ１５ｍｍ及びφ５ｍｍを使用した。
【００６１】
ボール変色性試験
株式会社東芝製の褪色試験用水銀ランプ「Ｈ４００−Ｆ」を用いて、光源とボールの距離３０ｃｍ、ドラム回転数１ｒｐｍの条件で試験した。ボール表面を水銀ランプで２４時間照射した。照射前後でのボール表面の色の変化をスガ試験機株式会社製の色差計（型式ＳＣ−Ｐ）を用いて測定し、ＪＩＳ  Ｚ  ８７０１のＬａｂ表色に基づき、照射前と照射後のボールの色差ΔＥを求めた。なお、色差ΔＥが小さいほど変色が少ないことを示す。
【００６２】
視認性
上級ゴルフプレイヤー１０名により下記の基準に従い官能評価した。
◎：１０人中８人以上が「芝上で見やすい」と感じた
○：１０人中５〜７人が「芝上で見やすい」と感じた
△：１０人中３〜４人が「芝上で見やすい」と感じた
×：１０人中２人以下が「芝上で見やすい」と感じた
【００６３】
高級感
上級ゴルフプレイヤー１０名により下記の基準に従い官能評価した。
◎：１０人中８人以上が「高級感あり」と感じた
○：１０人中５〜７人が「高級感あり」と感じた
△：１０人中３〜４人が「高級感あり」と感じた
×：１０人中２人以下が「高級感あり」と感じた
【００６４】
光輝性
上級ゴルフプレイヤー１０名により下記の基準に従い官能評価した。
◎：１０人中８人以上が「輝きのある色調」と感じた
○：１０人中５〜７人が「輝きのある色調」と感じた
△：１０人中３〜４人が「輝きのある色調」と感じた
×：１０人中２人以下が「輝きのある色調」と感じた
【００６５】
【表４】
2012081111.tif 000006
【００６６】
比較例１のゴルフボールは、灰色系色調のコアに透明色の中間層を被覆し、更にその上に着色された外層を被覆させているため、下地の灰色系色相が視認性・高級感・光輝性を損なわせる結果となった。
比較例２のゴルフボールは、外層（カバー）の着色材として、複素環系蛍光染料を使用しているため、耐変色性（耐候性）に劣る結果となっている。また、耐変色性の悪さに加えて更に最外ペイント層がクリア塗装であるため、やや高級感に欠ける。
比較例３のゴルフボールは、最外層が酸化チタンによる隠蔽系の白色系着色であるため、ＪＩＳ  Ｚ  ８７２２に準拠した測定法における測定孔径φ５ｍｍ時とφ１５ｍｍ時の表色上の差が無く、更にペイント層がクリア塗装であるため、光輝性・高級感が無く、視認性にも劣る。
比較例４のゴルフボールは、最外層カバーがアイオノマー系材料であるため、本実施例記載のウレタン系材と比較すると、アプローチスピン量に劣り、また耐擦過傷性も劣るため、上級者が満足するゴルフボール物性を満たしていない。更に最外ペイント層がクリア塗装であるため、高級感に欠ける。
【図１】
2012081111.tif 000007